ЭЛЕКТРОПРОВОДЯЩИЙ МАТЕРИАЛ ДЛЯ НАНЕСЕНИЯ ПОД НЕПРОВОДЯЩИМ ГИДРОИЗОЛЯЦИОННЫМ СЛОЕМ
ELECTROCONDUCTIVE MATERIAL FOR APPLICATION UNDER NON-CONDUCTIVE WATERPROOFING LAYER

Область техники
Изобретение относится к электропроводящим многослойным материалам для применения для обнаружения течи. Электропроводящие многослойные материалы особенно подходят для проверки водонепроницаемости крыш и других не допускающих течи конструкций. Кроме того, изобретение относится к способу изготовления указанных электропроводящих многослойных материалов и их применению.
Уровень техники
Поскольку назначением крыши или других не допускающих течи конструкций является защита людей и их имущества от климатических воздействий, важным фактором являются изоляционные свойства крыши или других не допускающих течи конструкций. Необходимо обеспечить средство для контроля водонепроницаемости таких конструкций. Разработан ряд способов и устройств, ни один из которых, к сожалению, не является на сегодняшний день достаточно точным, эффективным или надежным. Например, позднее обнаружение факта и местоположения нарушения герметичности крыши может привести к значительному повреждению всей конструкции крыши и даже самого здания. Таким образом, необходимо разработать такое уплотнение, которое позволит обеспечить точное и эффективное обнаружение течи и в то же время будет устойчивым к воздействию окружающей среды и механическим повреждениям.
В публикации европейского патента № ЕР 2488361 раскрыт способ изготовления многослойной уплотняющей конструкции, содержащей электропроводящий внутренний слой, выполненный из рубероида, и рубероид для такой уплотняющей конструкции.
В публикации патента Германии № DE 19638733 раскрыт способ обнаружения повреждения пластикового уплотнения.
В публикации патента США № US 5362182 раскрыт полигон для хранения отходов, содержащий подповерхностные непроницаемые листы, которые можно контролировать на предмет их проницаемости.
В публикации патента США № US 5850144 раскрыта непроницаемая для жидкости мембрана, выполненная с возможностью проверки ее на предмет течи, изготовленная в виде слоистого листа, состоящего из проводящей сетки, расположенной меду верхним и нижним изоляционными слоями из полимерной смолы.
В публикации патента США № US 8604799 раскрыто конструкционное уплотнение с электропроводящим слоем, расположенным внутри или снаружи конструкционного уплотнения и проходящим по существу по всей поверхности конструкционного уплотнения.
В публикации заявки на патент Германии № DE 10036362 раскрыта система определения местоположения протечек герметизированных строительных конструкций, например, плоских крыш, которая содержит электропроводящий слой под уплотнительным слоем и наружный электрод, в котором измеряют распределение напряжения.
В публикации заявки на европейский патент № ЕР 2309046 раскрыт многослойный тканевый слоистый материал, содержащий по меньшей мере один полимерный нетканый слой и по меньшей мере один тканый слой неполимерных волокон, при этом указанные слои уложены слоями с использованием по меньшей мере одного связующего вещества В-стадии.
Недостатком вышеописанных дву- или многослойных материалов, содержащих электропроводящие слои, является их сложная установка в конструкции, подлежащие герметизации, а также их неудовлетворительная проводимость. Указанные материалы подвержены расслоению, что снижает их точность измерения и эффективность. Более того, сложная установка приводит к увеличению затрат. Кроме того, известные проводящие слои не обеспечивают эффективные свойства электропроводности в целом и в отдельных частях герметизируемой конструкции. Таким образом, задачей настоящего изобретения является создание проводящего слоя с повышенными свойствами электропроводимости и более легкой установкой в конструкциях, подлежащих герметизации, а также с улучшенными механическими свойствами.
Раскрытие сущности изобретения
Задача изобретения решена посредством разработки электропроводящего материала, предназначенного для его нанесения под непроводящим гидроизоляционным слоем, например, листовым материалом из ПВХ (поливинилхлорид). Многослойный материал состоит из нетканого полимерного слоя из ПЭТФ (полиэтилентерефталат) или ПП (полипропилен) и покрытия с проводящими частицами, содержащего проводящие частицы и акриловое связующее. Проводящие частицы представляют собой электропроводящие углеродные и/или металлические частицы. Покрытие с проводящими частицами может быть в виде пасты или пены. Акриловое связующее окружает или включает в себя добавки электропроводящих углеродных и/или металлических частиц. В другом варианте осуществления нетканый полимерный слой может быть пропитан или включать в себя добавки вещества с проводящими частицами, которое содержит электропроводящие углеродные и/или металлические частицы, а также акриловое связующее.
Электропроводящие углеродные и/или металлические частицы находятся в диапазоне от 0,1 до 20 микрометров. В следующем диапазоне частицы, особенно углеродные частицы, имеют наиболее предпочтительные проводящие свойства внутри материала. В другом варианте осуществления электропроводящие углеродные и/или металлические частицы находятся в диапазоне от 0,2 до 5 микрометров. Частицы покрывают всю или полную поверхность полимерного слоя в таком количестве, что частицы соединены друг с другом. Соответственно, вся площадь поверхности обладает равномерными проводящими свойствами. Электропроводящие углеродные и/или металлические частицы внутри акрилового связующего равномерно покрывают всю поверхность полимерного слоя в таком количестве, что сопротивление покрытия с проводящими частицами составляет 1000 Ом/кв или менее.
Акриловое связующее, в котором расположены электропроводящие частицы, не требует применения давления или термообработки в ходе изготовления электропроводящего материала. Таким образом, снижается сложность изготовления электропроводящего материала.
2
Вышеуказанная комбинация акрилового связующего и введенных в него добавок электропроводящих углеродных и/или металлических частиц обеспечивает возможность достижения сопротивления материала примерно 1000 Ом/м и менее.
Нетканый полимерный слой из ПЭТФ или ПП предпочтительно имеет покрытие с проводящими частицами в виде пасты или пены, нанесенное посредством прямого нанесения покрытия или нанесения покрытия в виде пены.
Волокна нетканого полимерного слоя из ПЭТФ или ПП могут характеризоваться величиной в диапазоне от 0,9 дтекс до 16 дтекс, предпочтительно от 1,7 дтекс от 6 дтекс. Указанные волокна могут быть в форме пряжи и нитей.
Металлические частицы в покрытии с проводящими частицами могут быть металлическими частицами, выбранными из группы металлов, содержащих алюминий, медь, алиминиево-медный сплав, серебро, золото, олово, хром, железо, молибден, ниобий, никель, хромо-никелевый сплав, палладий, платину, кремний, тантал, титан и/или нержавеющую сталь. Покрытие с проводящими частицами может представлять собой комбинацию различных металлов с комбинацией углеродных частиц в графене в качестве частиц, нанесенных одним слоем, или в графите в многослойной форме. В некоторых вариантах осуществления покрытие с проводящими частицами может представлять собой комбинацию углеродных и металлических частиц в любой комбинации.
Количество покрытия с проводящими частицами в весовых процентах (вес. %) на полимерном нетканом слое находится в диапазоне от 1% до 50%, предпочтительно от 10% до 40%, более предпочтительно от 12% до 25%.
Электропроводящие углеродные частицы выбраны из группы электропроводящих углеродов, включающих технический углерод, графит и/или углеродные нанотрубки.
Изобретение также включает способ изготовления указанного электропроводящего материала, включающего следующие этапы:
а) обеспечение нетканого полимерного слоя из ПЭТФ или ПП;
b) обеспечение покрытия с проводящими частицами, состоящего из электропроводящих углеродных или металлических частиц и акрилового связующего;
c) нанесение на нетканый полимерный слой из ПЭТФ или ПП покрытия с проводящими частицами.
Способ также включает этап укладки указанного материала на листовой материал из ПВХ (поливинилхлорид). Многослойный материал укладывают на листовой материал из ПВХ посредством нанесения слоями.
Нанесение на нетканый полимерный слой из ПЭТФ или ПП покрытия выполняют с помощью технологического процесса, который выбран из следующей группы технологических процессов: прямое нанесение покрытия; нанесение покрытия в виде пены; прокатка; перенос; распыление; нанесение покрытия с помощью ротационного трафарета; покрытие поливом или с использованием щелевой экструзионной головки или погружение, предпочтительно с помощью прямого нанесения покрытия или нанесение покрытия в виде пены.
Электропроводящий многослойный материал можно применять для обнаружения течи конструкции крыши, стены или даже тоннеля или любой другой конструкции, для которой необходимо точное и эффективное обнаружение течи.
Краткое описание чертежей
Нижеследующее описание будет лучше понятно специалисту в данной области техники при прочтении совместно с чертежами.
На фиг. 1 показан вид в разрезе электропроводящего материала 1.
На фиг. 2 показан фрагмент электропроводящего материала 1, нанесенного в виде покрытия или уложенного на гидроизоляционный материал 10 из ПВХ.
На фиг. 3 показан перспективный вид изолированной конструкции крыши, на котором выполнен вырез для отображения всех элементов примерной конструкции крыши.
Предпочтительный вариант осуществления изобретения представляет собой электропроводящий материал 1, предназначенный для нанесения под непроводящим гидроизоляционным слоем 20. Электропроводящий материал 1 содержит нетканый полимерный слой 2 из ПЭТФ (полиэтилентерефталат) и покрытие 3 с проводящими частицами, состоящее из электропроводящих углеродных частиц 4 и акрилового связующего 5.
В другом варианте осуществления нетканый полимерный слой 2 пропитан или включает в себя добавки вещества 3 с проводящими частицами, которое содержит электропроводящие углеродные и металлические частицы 4 и акриловое связующее 5.
Другой вариант осуществления также включает электропроводящий материал 1, соединенный со слоем 10 из ПВХ (см. фиг. 2). Следующая комбинация обеспечивает готовый к применению многослойный электропроводящий материал, который готов к укладке на конструкцию крыши или любые другие конструкции, подлежащие герметизации и проверке на течи.
На конструкции крыши электропроводящий материал 1 укладывают на изоляционные слои 42, 43 и 44, в частности на изоляционный поверхностный слой 44 (Фиг. 3). Конструкция крыши содержит несущую конструкцию 40, покрытую пароизоляцией 41, которая последовательно покрыта изоляционными слоями 42, 43 и 44. Изоляционные слои состоят из основного изоляционного слоя 42, изоляционного слоя 43, образующего уклон, и поверхностного изоляционного слоя 44. Конструкция крыши герметизирована гидроизоляционным слоем 20, который укладывают на указанный электропроводящий материал 1. Указанные изоляционные слои 20 соединены друг с другом в соединительных точках 21. Кроме того, конструкция крыши оснащена контактными устройствами 30. Такие контактные устройства 30 выполнены с возможностью обеспечения электрического контакта между электропроводящим многослойным материалом 1 и устройством проверки герметичности (не показано на чертеже), используемым для обнаружения течи.
Несмотря на то, что изобретение описано со ссылкой на конкретные варианты его осуществления, специалистам в данной области техники понятно, что могут быть внесены различные изменения и использованы эквиваленты в пределах объема настоящего изобретения. Таким образом, предполагается, что изобретение не ограничено конкретными вариантами осуществления, описанными в настоящей заявке.